(57)【要約】【課題】優れた充放電サイクル特性を有する全固体リチウム二次電池の製造方法を提供する。【解決手段】少なくとも、正極層、負極層、及び前記正極層と前記負極層の間に配置された固体電解質層を含む全固体リチウム二次電池の製造方法であって、（ａ）少なくとも正極層と固体電解質層と負極層を含む全固体リチウム二次電池を形成する工程、（ｂ）工程（ａ）で形成された全固体リチウム二次電池を少なくとも１回充放電する充放電工程、及び（ｃ）充放電工程（ｂ）にかけられた全固体リチウム二次電池を、前記正極層と固体電解質層と負極層の積層方向にプレスして当該積層方向に少なくとも負極層を圧縮する工程を含み、前記負極層がケイ素、ケイ素合金又はそれらの組み合わせからなる負極活物質粒子を含む、全固体リチウム二次電池の製造方法。【選択図】図２
2014107163.tif 000002
【特許請求の範囲】
【請求項１】
少なくとも、正極層、負極層、及び前記正極層と前記負極層の間に配置された固体電解質層を含む全固体リチウム二次電池の製造方法であって、
（ａ）少なくとも正極層と固体電解質層と負極層を含む全固体リチウム二次電池を形成する工程、
（ｂ）工程（ａ）で形成された全固体リチウム二次電池を少なくとも１回充放電する充放電工程、及び
（ｃ）充放電工程（ｂ）にかけられた全固体リチウム二次電池を、前記正極層と固体電解質層と負極層の積層方向にプレスして当該積層方向に少なくとも負極層を圧縮する工程、
を含み、前記負極層がケイ素、ケイ素合金又はそれらの組み合わせからなる負極活物質粒子を含む、全固体リチウム二次電池の製造方法。
【請求項２】
プレス工程（ｃ）の後に、さらに、
（ｄ）全固体リチウム二次電池を充放電する充放電工程、及び
（ｅ）充放電工程（ｄ）にかけられた全固体リチウム二次電池を、前記正極層と固体電解質層と負極層の積層方向にプレスする工程、
を１サイクル行うか又は少なくとも２サイクル繰り返すことを含む、全固体リチウム二次電池の製造方法。
【請求項３】
充放電工程（ｂ）が、定電流充放電で、電流密度０．１〜５ｍＡ／ｃｍ２の条件下で行われる、請求項１又は２に記載の全固体リチウム二次電池の製造方法。
【請求項４】
プレス工程（ｃ）において、２〜８ｔｏｎ／ｃｍ２の範囲内の圧力及び１〜３００秒間の範囲内の時間でプレスが行われる、請求項１〜３のいずれか一項に記載の全固体リチウム二次電池の製造方法。
【請求項５】
前記負極層が、当該負極層の総質量を基準にして、ケイ素から成る負極活物質粒子を６０〜９０質量％、電解質を５〜３０質量％、導電材を１〜１０質量％、バインダーを１〜１０質量％含む、請求項１〜４のいずれか一項に記載の全固体リチウム二次電池の製造方法。
【発明の詳細な説明】
【技術分野】
【０００１】
本発明は、全固体リチウム二次電池の製造方法に関し、より詳しくは、負極活物質としてケイ素を含む負極層を有する、優れた充放電サイクル特性を有する全固体リチウム二次電池の製造方法に関する。
【背景技術】
【０００２】
全固体リチウム二次電池は、エネルギー密度が高く、高い起電力を生じることが可能であることから、高性能で、なおかつ小型軽量化を図ることができ、携帯電話等の情報機器や、ハイブリッド自動車等の電力供給源としての需要が高まっている。従来の全固体リチウム二次電池においては、負極活物質として、黒鉛が一般的に使用されているが、可逆的な電気化学反応によりリチウムと合金を形成するアルミニウム（Ａｌ）、ケイ素（Ｓｉ）、錫（Ｓｎ）を含む負極活物質が、黒鉛より高い充放電容量を達成することが期待され検討がなされてきた。
【０００３】
しかし、リチウムと合金化する元素状のＡｌ、Ｓｉ、Ｓｎなどの粒子を負極活物質として使用すると、これらの粒子は、粒子の中心側よりも表面側ほど充放電に伴うリチウムとの合金化反応及び脱離反応が進行しやすい。そのため、充放電に伴う負極活物質の体積膨張及び収縮によって、負極活物質粒子に割れが生じ、負極活物質粒子が微粉化することがある。さらに、充放電に伴う負極活物質の体積膨張及び収縮によって、負極層内で負極活物質粒子と固体電解質材料との間に空隙が生じたり、負極活物質粒子と負極活物質粒子との間及び負極活物質粒子と負極の他の固体材料（例えば、固体電解質、導電助剤（例えばカーボンブラック、カーボンファイバーなど）など）との間に空隙が生じることがあり、負極層内のリチウムイオン伝導経路及び電子伝導経路が損なわれ、充放電サイクルにより次第に容量が低下するという問題がある。負極活物質粒子と負極活物質粒子との間の空隙及び負極活物質粒子と負極の他の固体材料との間の空隙は、顕著な場合、負極層の割れとして観察されることがある。さらに、充放電に伴う負極活物質の体積膨張及び収縮により負極層と固体電解質層及び／又は集電体との界面に応力が発生し、負極層と固体電解質層及び／又は集電体から剥離するという問題がある。黒鉛にリチウムイオンを吸蔵させた場合の体積変化率は約１．１倍であるのに対し、ケイ素にリチウムイオンを吸蔵させた場合の体積変化率は約４．１倍に達することから、ケイ素を負極活物質として使用した場合に、負極層が固体電解質層及び／又は集電体から剥離することが特に懸念される。
【０００４】
そこで、例えば、特許文献１には、導電性金属箔を集電体とし、ケイ素及び／またはケイ素合金を含む活物質材料と導電性金属粉末の混合物を集電体の表面上で還元性雰囲気下に焼結することにより、活物質材料及び導電性金属粉末の集電体に対する密着性を高めることが開示されている。しかし、特許文献１に記載されているように活物質材料及び導電性金属粉末を集電体表面上で焼結したとしても、特許文献２に記載されているように、負極活物質中にケイ素成分が多いために、放電末期の負極合剤層の収縮時に、負極合剤層内部の集電性が低下し、負極合剤層内部の抵抗成分が増大する。そのため、電池電圧が低下し、充放電サイクルによる容量の低下を十分に抑制できないという問題がある。
【０００５】
充放電サイクル特性の劣化を抑制するために、特許文献３には、Ｌｉと合金化可能な元素を含む負極を備えた非水二次電池の製造方法において、初回充電工程において、負極の厚み方向に加圧しながら１．０ｍＡ／ｃｍ２以下の低電流密度で充電を行うことにより負極層の粒子の微粉化を抑制し、かつ、負極の膨張を抑制しながら膨張により形成された負極内の空隙を埋めるべく負極を加圧して、負極内の粒子間の接触を保持することが記載されている。しかし、特許文献１〜３に記載されている方法を使用しても、その後の充放電による固体電解質層からの負極層の剥離及び負極層の割れを防ぐことはできず、充放電サイクル特性の劣化を十分に抑制できない。
【０００６】
特許文献４には、活物質と硫化物系固体電解質材料とを含む電極層を少なくとも有する全固体リチウム二次電池をプレス成形により形成する工程と、全固体リチウム二次電池を少なくとも１回充放電する充放電工程と、充放電工程後に全固体リチウム二次電池を再度プレス成形する工程を有することを特徴とする全固体リチウム二次電池の製造方法が記載されており、全固体リチウム二次電池を再度プレス成形することにより、図１に示されているように、充放電工程で生じた活物質及び硫化物系固体電解質材料の間の空隙を減少させ、充放電時に移動した全固体リチウム二次電池内部の粒子の配置を密にし、全固体リチウム二次電池の粒子の密度分布を均一にすることが記載されている。しかし、充放電サイクル特性の劣化をより一層抑制することが求められている。
【先行技術文献】
【特許文献】
【０００７】
【特許文献１】特開２００２−７５３３２号公報
【特許文献２】特開２００７−９５５６８号公報
【特許文献３】特開２００５−３２６３２号公報
【特許文献４】特開２０１０−２３８４８４号公報
【発明の概要】
【発明が解決しようとする課題】
【０００８】
本発明は、負極活物質としてケイ素を含む負極層の充放電サイクルによる劣化を抑制し、優れた充放電サイクル特性を有する全固体リチウム二次電池を提供することを目的とする。
【課題を解決するための手段】
【０００９】
本発明者等は、上記課題につき鋭意検討した結果、特許文献１〜３に記載されているように負極内の空隙を埋めるべく負極を加圧して負極内の粒子間の接触を保持したり、特許文献４に記載されているように充放電時に移動した全固体リチウム二次電池内部の粒子の配置を密にして全固体リチウム二次電池の粒子の密度分布を均一にするのではなく、全固体リチウム二次電池を形成し充放電した後のプレス工程において全固体リチウム二次電池を正極層と固体電解質層と負極層の積層方向（各層の厚み方向と一致する方向）にプレスすることにより当該積層方向に負極層を圧縮して負極層の厚み方向に延在する割れを形成すると、その後の充放電サイクルに伴って負極活物質粒子が体積膨張及び収縮することにより負極層と固体電解質層及び／又は集電体との界面に応力が発生したとしても、負極層と固体電解質層及び／又は集電体との界面に発生した応力を、負極層の厚み方向に延在する割れによって緩和することができ、その結果、負極活物質粒子の体積膨張及び収縮による固体電解質層及び／又は集電体からの負極層の剥離を防止することができることを見出した。
【００１０】
すなわち、本発明によれば、少なくとも、正極層、負極層、及び前記正極層と前記負極層の間に配置された固体電解質層を含む全固体リチウム二次電池の製造方法であって、
（ａ）少なくとも正極層と固体電解質層と負極層を含む全固体リチウム二次電池を形成する工程、
（ｂ）工程（ａ）で形成された全固体リチウム二次電池を少なくとも１回充放電する充放電工程、及び
（ｃ）充放電工程（ｂ）にかけられた全固体リチウム二次電池を、前記正極層と固体電解質層と負極層の積層方向にプレスして当該積層方向に少なくとも負極層を圧縮する工程、
を含み、前記負極層がケイ素、ケイ素合金又はそれらの組み合わせからなる負極活物質粒子を含む、全固体リチウム二次電池の製造方法が提供される。
【発明の効果】
【００１１】
本発明の全固体リチウム二次電池の製造方法によれば、充放電工程（ｂ）後、プレス工程（ｃ）において負極層がその厚み方向に圧縮されることにより形成された負極層の厚み方向に延在する割れのために、その後の充放電サイクルに伴って負極活物質粒子が体積膨張及び収縮することにより負極層と固体電解質層及び／又は集電体との界面に応力が発生したとしても、負極層と固体電解質層及び／又は集電体との界面に発生した応力を、負極層の厚み方向に延在する割れによって緩和することができ、その結果、固体電解質層及び／又は集電体からの負極層の剥離を防止することができる。そのため、当該方法により製造される全固体リチウム二次電池は優れた充放電サイクル特性を維持することができるという効果を奏する。
【図面の簡単な説明】
【００１２】
【図１】図１は、従来技術（特許文献４）の方法により製造される全固体リチウム二次電池における硫化物系固体電解質材料１と活物質２とを含む電極層を示す模式的拡大断面図である。
【図２】図２は、本発明の方法により製造される全固体リチウム二次電池における負極層を示す模式的拡大断面図である。
【図３】図３は、充放電サイクル試験の結果を表すグラフを示す。
【図４】図４は、実施例１と同様に作製した全固体リチウム二次電池について、−０．６２〜１Ｖ（０．００〜１．６２Ｖ  ｖｓ．  Ｌｉ／Ｌｉ＋）の範囲で４サイクルの定電流充放電を行い、４ｔｏｎ／ｃｍ２でプレスした後、負極層と電解質層と正極層の積層方向に対して平行な方向の負極層と電解質層の断面の走査型電子顕微鏡写真を示す。
【図５】図５は、比較例１と同様に作製した全固体リチウム二次電池について、−０．６２〜１Ｖ（０．００〜１．６２Ｖ  ｖｓ．  Ｌｉ／Ｌｉ＋）の範囲で４サイクルの定電流充放電を行い、電池をプレスせずに、負極層と電解質層と正極層の積層方向に対して平行な方向の負極層と電解質層の断面の走査型電子顕微鏡写真を示す。
【図６】図６は、比較例２の全固体リチウム二次電池について、−０．６２〜１Ｖ（０．００〜１．６２Ｖ  ｖｓ．  Ｌｉ／Ｌｉ＋）の範囲で４サイクルの定電流充放電を行い、電池をプレスせずに、負極層と電解質層と正極層の積層方向に対して平行な方向の負極層と電解質層の断面の走査型電子顕微鏡写真を示す。
【図７】図７は、比較例３の全固体リチウム二次電池について、−０．６２〜１Ｖ（０．００〜１．６２Ｖ  ｖｓ．  Ｌｉ／Ｌｉ＋）の範囲で４サイクルの定電流充放電を行い、電池を４ｔｏｎ／ｃｍ２でプレスした後、負極層と電解質層と正極層の積層方向に対して平行な方向の負極層と電解質層の断面の走査型電子顕微鏡写真を示す。
【発明を実施するための形態】
【００１３】
本発明によれば、工程（ａ）において、少なくとも正極層と固体電解質層と負極層とを含む全固体リチウム二次電池を形成する。工程（ａ）により得られる全固体リチウム二次電池における負極層においては、負極層に含まれる負極活物質粒子は負極の他の固体材料（例えば、固体電解質、導電助剤（例えばカーボンブラック、カーボンファイバーなど）、バインダー（例えば、ポリフッ化ビニリデン（ＰＶＤＦ）、ポリテトラフルオロエチレン（ＰＴＦＥ）、スチレンブタジエンゴム（ＳＢＲ）、ブタジエンゴム（ＢＲ）など）、集電箔（例えば、Ｃｕ箔、ステンレス（ＳＵＳ）箔など）など）と密着した状態で存在する。
【００１４】
工程（ａ）で得られた全固体リチウム二次電池は、次に、充放電工程（ｂ）（初回充放電）にかけられる。充放電工程（ｂ）において、負極活物質粒子は充電により膨張するとともに再配置する。さらに、負極活物質粒子の膨張及び再配置に伴って、負極活物質粒子の周りに存在する他の固体材料は塑性変形及び／又は再配置する。次に負極活物質粒子が放電により収縮すると、負極活物質粒子とそれらの周りの他の固体材料との間に空隙が生じる。
【００１５】
充放電工程（ｂ）の次に、プレス工程（ｃ）において、全固体リチウム二次電池を正極層と固体電解質層と負極層の積層方向（各層の厚み方向と一致する方向）にプレスすることにより当該積層方向に少なくとも負極層が圧縮される。プレス工程（ｃ）において、負極層が厚み方向に圧縮されるため、充放電工程（ｂ）で発生した負極活物質粒子とそれらの周りの他の固体材料との間の各空隙の間隔は、負極層の厚み方向において減少又は消失する。一方、充放電工程（ｂ）において、負極活物質粒子の膨張に伴って負極活物質粒子が再配置し、さらに、それに伴って負極活物質粒子の周りに存在する他の固体材料が塑性変形及び／又は再配置する。充放電工程（ｂ）により、負極活物質粒子の膨張に伴って負極活物質粒子と他の固体材料との間に空隙が生じ、複数の空隙が互いに連結すると、連結した空隙は負極層内に割れとして観察される。充放電工程（ｂ）において生じた割れについて、プレス工程（ｃ）における負極層の厚み方向における負極層の圧縮により、割れが負極層の面内方向に沿って延びている箇所では、割れの幅（負極層の厚み方向における幅）は減少するが、割れが負極層の厚み方向に沿って延びている箇所では、割れの幅（負極層の面内方向における幅）は、割れの負極層の厚み方向における幅の減少ほど大きく減少しない。そのため、プレス工程（ｃ）後に負極層内に形成されている又は残存している割れは、負極層の一部をその厚み方向で切断した図２の模式的拡大断面図に示されているように、負極層の厚み方向にほぼ沿って延在するものとなる。
【００１６】
図２では、負極層の厚み方向が矢印で示されており、負極活物質が２１、固体電解質などの他の固体材料が２２、割れが２３で示されている。本発明の上記方法によって製造される全固体リチウム二次電池は、その後の充放電サイクルに伴って負極活物質粒子が体積膨張及び収縮することにより負極層と固体電解質層及び／又は集電体との界面に応力が発生したとしても、負極層と固体電解質層及び／又は集電体との界面に発生した応力を、負極層の厚み方向に延在する割れによって緩和することができ、その結果、固体電解質層及び／又は集電体からの負極層の剥離を防止することができる。また、負極層の面内方向に延在する割れは充放電の際のリチウムイオン及び電子の伝導を妨げるのに対し、負極層の厚み方向に延在する割れはリチウムイオン及び電子の伝導を妨げない。なぜなら、負極層の厚み方向に延在する割れは電極間の電界方向に一致するからである。本発明は、充放電サイクル特性の向上に加えて、負極層を、充放電工程による劣化後に、プレスすることによって、容量が元よりも増加するという優れた効果を奏する。これは、充放電の体積変化による応力で負極活物質粒子が割れて負極活物質粒子の比表面積が増大する結果、プレスにより固体電解質や導電助剤との接触面積が向上することや、一度充放電することで負極活物質粒子と固体電解質界面が良好になることで、容量が向上すると考えられる。なお、図２の縮尺は、必ずしも実際の縮尺を正確に反映したものでない。
【００１７】
以下、本発明の全固体リチウム二次電池の製造方法の各工程について説明する。
（ａ）全固体リチウム二次電池形成工程
当該工程は、少なくとも正極層と固体電解質層と負極層を含む全固体リチウム二次電池を形成する工程である。工程（ａ）は、当該技術分野で知られている方法により行うことができる。例えば、工程（ａ）において、正極層と固体電解質層と負極層の各層を個別に形成した後、各層を積層して積層方向にプレスすることにより一体化させる方法であってもよいし、予め固体電解質層を形成し、固体電解質層の表面に、正極形成用材料及び負極形成用材料および電極集電体を配置して積層方向にプレスする方法であってもよい。例えば、まず、電気絶縁性ケース又は内側が電気絶縁性材料で覆われた金属ケース内において固体電解質材料をプレス成形して固体電解質層を形成し、得られた固体電解質層上に負極活物質粒子と他の固体材料との混合物から成る負極形成用材料を層状に配置し積層方向にプレスすることにより固体電解質層上に負極層を形成し、次に、正極層と固体電解質層と負極層との積層体が形成されるように正極層を固体電解質層上に設け、得られた積層体を最終的にプレスすることにより実施できる。必要に応じて、正極及び負極のそれぞれの外面に集電体が設けられる。工程（ａ）において使用できるプレス成形装置としては、一般的な全固体リチウム二次電池を製造する際に使用されるものと同様のものであることができる。
【００１８】
工程（ａ）により形成される全固体リチウム二次電池の負極層は、負極活物質粒子と固体電解質を含む負極形成用材料から形成される。負極形成用材料は、さらに、必要に応じて、他の固体材料（例えば、導電助剤（例えばカーボンブラック（例えばアセチレンブラック、ケチェンブラックなど）、カーボンファイバーなど）、バインダー（例えば、ポリフッ化ビニリデン（ＰＶＤＦ）、ポリテトラフルオロエチレン（ＰＴＦＥ）、スチレンブタジエンゴム（ＳＢＲ）、ブタジエンゴム（ＢＲ）など）など）を含んでもよい。負極活物質粒子は、ケイ素、ケイ素合金又はそれらの組み合わせからなる。ケイ素合金としては、例えば、ケイ素と他の１種以上の元素（例えば酸素、窒素、ホウ素、硫黄、ゲルマニウムなど）との固溶体、金属間化合物、共晶合金などが挙げられる。負極活物質粒子の平均粒径は、典型的には、１０ｎｍ〜２０μｍ、好ましくは１００ｎｍ〜１０μｍである。上記範囲内であると、粒子内のイオンや電子の伝導経路が長くなく、大きい電流密度でも作動できるとともに、粒子同士の凝集を抑制でき、良好な分散性をもたらすことができる。負極活物質粒子の平均粒径は、電子顕微鏡画像を解析することにより求めることができる。負極層の厚みは、特に限定されないが、通常、５〜１００μｍである。
【００１９】
負極層に使用される固体電解質は、固体電解質としての機能を有するものであれば特に限定されない。固体電解質としては、全固体リチウム二次電池において一般的に用いられるものと同様のものを用いることができる。固体電解質の例としては、例えば、硫化物系固体電解質（例えばＬｉ２Ｓ−Ｐ２Ｓ５系、Ｌｉ２Ｓ−ＳｉＳ２系、Ｌｉ２Ｓ−ＧｅＳ２系ガラスやガラスセラミックス、さらには、これらの酸化物置換されたもの、ハロゲン化リチウムが添加された材料など）、酸化物系固体電解質（例えばＬｉＰＯＮ、Ｌｉ１+ｘＡｌｘＧｅ２−ｘ（ＰＯ４）３、Ｌｉ−ＳｉＯ系ガラス、Ｌｉ−Ａｌ−Ｓ−Ｏ系ガラス、Ｌｉ７Ｌａ３Ｚｒ２Ｏ１２）等が挙げられる。固体電解質は、典型的には０．１μｍ〜５０μｍ、好ましくは１μｍ〜１０μｍの平均粒径を有する。上記範囲内であると、負極活物質粒子との接触面積が大きく成り、粒子同士の凝集が抑制され、良好な分散性がもたらされる。固体電解質の平均粒径は、電子顕微鏡画像を解析することにより求めることができる。
【００２０】
負極層において、負極活物質粒子と固体電解質は、典型的には５０：５０〜９０〜１０、好ましくは６０：４０〜８０：２０の質量比で存在する。負極活物質粒子と固体電解質との質量比が上記範囲を超えると、活物質のまわりに電解質がうまく配置できないため、イオンの伝導経路を確保することが困難である。上記範囲未満では、活物質の量が少ないために、得られる電池のエネルギーの電池がもたらされるという問題がある。
【００２１】
一態様において、負極層は、当該負極層の総質量を基準にして、ケイ素から成る負極活物質粒子を６０〜９０質量％、電解質を５〜３０質量％、導電助剤を１〜１０質量％、バインダーを１〜１０質量％含む。
【００２２】
負極層の集電を行う負極集電体を固体電解質層とは反対側の負極層表面に有してもよい。負極集電体は、全固体リチウム二次電池で一般的に用いられている各種の材料、例えばステンレス（ＳＵＳ）、銅、ニッケルおよびカーボン等から形成することができ、中でもＳＵＳが好ましい。負極集電体の形状は、得られる全固体リチウム二次電池の用途に応じて適宜選択することができ、例えば箔状およびメッシュ状等の形状であることができる。
【００２３】
工程（ａ）により形成される全固体リチウム二次電池の固体電解質層は、固体電解質層としての機能を有するものであれば特に限定されない。固体電解質層に用いられる固体電解質としては、全固体リチウム二次電池において一般的に用いられるものと同様のものを用いることができる。固体電解質の例としては、例えば、硫化物系固体電解質（例えばＬｉ２Ｓ−Ｐ２Ｓ５系、Ｌｉ２Ｓ−ＳｉＳ２系、Ｌｉ２Ｓ−ＧｅＳ２系ガラスやガラスセラミックス、さらにはこれらの多成分系や酸化物置換されたもの、ハロゲン化リチウムが添加された材料など）、酸化物系固体電解質（例えば例えばＬｉＰＯＮ、Ｌｉ１+ｘＡｌｘＧｅ２−ｘ（ＰＯ４）３、Ｌｉ−ＳｉＯ系ガラス、Ｌｉ−Ａｌ−Ｓ−Ｏ系ガラス、Ｌｉ７Ｌａ３Ｚｒ２Ｏ１２）等が挙げられる。固体電解質は、典型的には０．１μｍ〜５０μｍ、好ましくは１μｍ〜１０μｍの平均粒径を有する。上記範囲内であると、比較的薄く、均一な厚さの電解質膜を成型することができる。固体電解質の平均粒径は、電子顕微鏡画像を解析することにより求めることができる。固体電解質層の厚みは、特に限定されないが、通常、１μｍ〜１ｃｍである。
【００２４】
工程（ａ）により形成される全固体リチウム二次電池の正極層は、正極層としての機能を有するものであれば特に限定されず、全固体リチウム二次電池において一般的に用いられているものと同様のものを用いることができる。正極層は、正極活物質及び固体電解質を含み、さらに必要に応じて、導電助剤（例えばカーボンブラック、カーボンファイバーなど）、バインダーなどを含む正極形成用材料から形成することもできる。
【００２５】
正極活物質は特に限定されず、負極活物質の充放電電位や酸化還元電位と比べて貴な電位を示すものであればよい。正極活物質としては、例えば、ＬｉＣｏＯ２、ＬｉＭｎＯ２、Ｌｉ２ＮｉＭｎ３Ｏ８、ＬｉＶＯ２、ＬｉＣｒＯ２、ＬｉＦｅＰＯ４、ＬｉＣｏＰＯ４、ＬｉＮｉＯ２、ＬｉＮｉ１／３Ｃｏ１／３Ｍｎ１／３Ｏ２、Ｌｉ２ＭｎＯ３、Ｌｉ２ＭｎＯ３−ＬｉＮｉ１／３Ｃｏ１／３Ｍｎ１／３Ｏ２の固溶体などが挙げられる。正極活物質の形状は、粒子状であることが好ましい。正極活物質粒子の平均粒径は、典型的には１００ｎｍ〜５０μｍ、好ましくは１μｍ〜２０μｍである。正極層における正極活物質の含有量は、典型的には、５０〜９０質量％である。導電助剤の具体例としては、例えばカーボンブラック（例えばアセチレンブラック、ケチェンブラックなど）、カーボンファイバーなどが挙げられる。バインダーとしては、化学的、電気的に安定なものであることが好ましく、具体例として、ポリフッ化ビニリデン（ＰＶＤＦ）、ポリテトラフルオロエチレン（ＰＴＦＥ）等のフッ素系バインダー成分、及び、スチレンブタジエンゴム（ＳＢＲ）、ブタジエンゴム（ＢＲ）などのゴム系バインダー成分などが挙げられる。正極層におけるバインダーの含有量は、正極活物質等を安定に固定化できる限り、より少ないことが好ましく、正極層の総質量を基準として典型的には１〜１０質量％である。正極層の厚みは、特に限定されないが、通常、３０μｍ〜１００μｍである。正極層は、正極層の集電を行う正極集電体を固体電解質層とは反対側の表面に有してもよい。正極集電体は、全固体リチウム二次電池で一般的に用いられている各種の材料、例えばＳＵＳ、アルミニウム、インジウム、ニッケル、鉄、チタンおよびカーボンなどから形成することができる。中でも、ＳＵＳ、アルミニウム及びインジウムが好ましい。正極集電体の形状は、得られる全固体リチウム二次電池の用途に応じて適宜選択することができ、例えば箔状およびメッシュ状等の形状であることができる。
【００２６】
正極層と固体電解質層と負極層の積層体を収容するための電池ケースとしては、一般的な全固体リチウム二次電池と同様のものを用いることができ、例えば、絶縁処理された金属製のケースやアルミラミネート材料などが挙げられる。
【００２７】
工程（ａ）において、負極層の形成に使用されるプレス圧力は、典型的には１ｔｏｎ／ｃｍ２〜１０ｔｏｎ／ｃｍ２、好ましくは２ｔｏｎ／ｃｍ２〜８ｔｏｎ／ｃｍ２であり、固体電解質層の形成に使用されるプレス圧力は、典型的には１ｔｏｎ／ｃｍ２〜１０ｔｏｎ／ｃｍ２、好ましくは２ｔｏｎ／ｃｍ２〜８ｔｏｎ／ｃｍ２であり、正極層と固体電解質層と負極層の積層体を最終的にプレスする際のプレス圧力は、典型的には１ｔｏｎ／ｃｍ２〜１０ｔｏｎ／ｃｍ２、好ましくは２ｔｏｎ／ｃｍ２〜８ｔｏｎ／ｃｍ２である。プレス圧力が上記範囲に満たない場合には、負極層中の負極活物質粒子と固体電解質とを良好に密着させることが困難であり、プレス圧力が上記範囲を超える場合には、全固体電池に割れが生じたり目的のサイズを保てなくなったりする。プレス成形に要する時間は、典型的には１秒〜６００秒の範囲内、中でも３０秒〜３００秒の範囲内、特に３０秒〜１８０秒の範囲内であることが好ましい。プレス成形時間が上記範囲に満たない場合には、上記負極層中の負極活物質粒子と固体電解質とを良好に密着させることが困難であり、上記範囲を超えるプレス成形時間は、製造効率の点から望ましくない。プレス圧力が上記範囲に満たない場合には、負極層中の負極活物質粒子と固体電解質とを良好に密着させることが困難であり、プレス圧力が上記範囲を超える場合には、固体電解質の変形が大きすぎるため、目的のサイズに成型できなくなる。
【００２８】
（ｂ）充放電工程
工程（ｂ）は、工程（ａ）で形成された全固体リチウム二次電池を少なくとも１回充放電する工程である。負極層中の空隙は、全固体リチウム二次電池の充放電により発生し、特に、上記全固体リチウム二次電池の初回の充放電時において顕著に発生する。
工程（ｂ）において、工程（ａ）で形成された全固体リチウム二次電池を少なくとも１回充放電することにより、負極層において、負極活物質粒子と固体電解質などの他の固体材料との間に予め空隙を生じさせ。工程（ｂ）において発生した空隙について、複数の空隙が互いに連結すると、連結した空隙は負極層内に割れとして観察される。後述するように、充放電工程（ｂ）において生じた割れは、プレス工程（ｃ）における負極層の厚み方向における負極層の圧縮により、割れが負極層の面内方向に沿って延びている箇所では、割れの幅（負極層の厚み方向における幅）は減少するが、割れが負極層の厚み方向に沿って延びている箇所では、割れの幅（負極層の面内方向における幅）は、割れの負極層の厚み方向における幅ほど減少しない。
【００２９】
充放電工程（ｂ）における充放電条件は、定電流充放電であり、０．１〜５ｍＡ／ｃｍ２の電流密度であることが望ましい。また、事前に定電圧充電を行うことが好ましい。定電流充電はＳｉが０．６２Ｖ（ｖｓ Ｌｉ/Ｌｉ＋）以下となるように２０時間以上行うことが望ましい。充放電を行う方法は、一般的な全固体リチウム二次電池を充放電する際に用いられる方法と同様であることができる。工程（ｂ）における充放電回数は少なくとも１回であり、典型的には、２回〜５回である。充放電回数が多すぎると、製造効率が低下し、リチウム二次電池に使用される材料によっては、劣化するおそれがある。
【００３０】
（ｃ）プレス工程
プレス工程（ｃ）は、充放電工程（ｂ）にかけられた全固体リチウム二次電池を、正極層と固体電解質層と負極層の積層方向にプレスして当該積層方向に少なくとも負極層を圧縮する工程である。充放電工程（ｂ）において生じた割れについて、プレス工程（ｃ）における負極層の厚み方向における負極層の圧縮により、割れが負極層の面内方向に沿って延びている箇所では、割れの幅（負極層の厚み方向における幅）は減少するが、割れが負極層の厚み方向に沿って延びている箇所では、割れの幅（負極層の面内方向における幅）は、割れの負極層の厚み方向における幅の減少ほど大きく減少しない。そのため、プレス工程（ｃ）後に負極層内に形成されている又は残存している割れは、負極層の一部をその厚み方向で切断した図２の模式的拡大断面図に示されているように、負極層の厚み方向にほぼ沿って延在するものとなる。
【００３１】
工程（ｃ）において使用されるプレス圧力は、典型的には２ｔｏｎ／ｃｍ２〜８ｔｏｎ／ｃｍ２、好ましくは３ｔｏｎ／ｃｍ２〜７ｔｏｎ／ｃｍ２である。工程（ａ）と同等以上のプレス圧力が望ましい。プレス圧力が上記範囲に満たない場合には、負極層中の負極活物質粒子と固体電解質とを良好に密着させることが困難であり、プレス圧力が上記範囲を超える場合には、厚み方向の割れがなくなる又は減少する可能性がある。プレス成形に要する時間は、典型的には１秒間〜６００秒間の範囲内、好ましくは１秒間〜３００秒間の範囲内、より好ましくは３０秒間〜３００秒間の範囲内、さらに好ましくは３０秒間〜１８０秒間の範囲内である。プレス成形時間が上記範囲に満たない場合には、上記負極層中の負極活物質粒子と固体電解質とを良好に密着させることが困難であり、上記範囲を超えるプレス成形時間は、製造効率の点から望ましくない。工程（ｃ）において使用できるプレス成形装置は、工程（ａ）で使用したものと同じものであることができる。
【００３２】
本発明の全固体リチウム二次電池の製造方法は、プレス工程（ｃ）の後に、さらに、
（ｄ）全固体リチウム二次電池を充放電する充放電工程、及び
（ｅ）充放電工程（ｄ）にかけられた全固体リチウム二次電池を、前記正極層と固体電解質層と負極層の積層方向にプレスする工程、
を１サイクル行うか又は少なくとも２サイクル繰り返すことを含んでもよい。
工程（ｄ）及び（ｅ）を少なくとも１サイクル行うことによって、活物質や電解質などの粒子の再配列が起こるとともに、厚み方向の割れの再配列を促すことができ、よりサイクル特性に優れた構造が得られるという優れた効果を奏することができると考えられる。
【００３３】
充放電工程（ｄ）の充放電条件は、上記充放電工程（ｂ）について記載したとおりであることができる。充放電を行う方法は、一般的な全固体リチウム二次電池を充放電する際に用いられる方法と同様であることができる。工程（ｄ）における充放電回数は少なくとも１回であり、典型的には、２回〜５回である。充放電回数が多すぎると、製造効率が低下し、リチウム二次電池に使用される材料によっては、劣化するおそれがある。
【００３４】
プレス工程（ｅ）のプレス条件は、上記プレス工程（ｃ）について記載したとおりであることができる。工程（ｅ）において使用されるプレス成形装置は、工程（ａ）及び（ｃ）で使用したものと同じものであることができる。
【００３５】
本発明の全固体リチウム二次電池の製造方法は、上記全固体リチウム二次電池形成工程（ａ）、充放電工程（ｂ）及びプレス工程（ｃ）を含むものであれば特に限定されるものではなく、必要な工程を適宜追加することができる。例えば、本発明においては、例えば、正極集電体、正極層、固体電解質層、負極層及び負極集電体からなる全固体リチウム二次電池素子をコイン型電池ケース等に設置し、密封等して全固体リチウム二次電池を形成しても良い。このような全固体リチウム二次電池素子を電池ケース等に設置し、密封等して全固体リチウム二次電池を形成する電池セル形成工程を含んでもよい。
【００３６】
本発明により得られる全固体リチウム二次電池の用途としては、特に限定されるものではないが、例えば、自動車用の全固体リチウム二次電池等として用いることができる。また、本発明により得られる全固体リチウム二次電池は、用途に応じて、コイン型、ラミネート型、円筒型、角型等の様々な形状を有することができる。
【００３７】
以下に示す実施例及び比較例を参照して本発明をさらに詳しく説明するが、本発明の範囲は、これらの実施例によって限定されるものでないことは言うまでもない。
【実施例】
【００３８】
固体電解質：
調製した固体電解質は３０ＬｉＩ・（０．０８Ｌｉ２Ｏ・０．６７Ｌｉ２Ｓ・０．２５Ｐ２Ｓ５）で表される組成を有する粉末状のガラス電解質であった。この粉末状のガラス電解質は、原料として合計１ｇの化学量論的量比のＬｉ２Ｓ（日本化学工業から入手）、Ｐ２Ｓ５（アルドリッチから入手）、Ｌｉ２Ｏ（高純度化学研究所から入手）及びＬｉＩ（アルドリッチから入手）と直径１０ｍｍのＺｒＯ２製ボール１０個を４５ｃｃのＺｒＯ２製容器に入れ、台盤回転数３７０ｒｐｍで４０時間メカニカルミリングすることにより調製した。
正極：
作製した正極はＬｉＩｎ箔であった。このＬｉＩｎ箔は、Ｉｎ箔（ニラコから入手したものを、直径１０ｍｍ、厚さ０．１ｍｍに打ち抜いた）にＬｉ箔（本庄ケミカルから入手）を貼り付けることにより作製した。
負極：
負極活物質としてＳｉ粉末（高純度化学研究所から入手可能、平均粒径４０μｍ）と、上記の粉末状のガラス電解質と、導電助剤としてデンカブラック（登録商標）（電気化学工業から入手したアセチレンブラック）を、質量比７５．６：１９．５：４．９で、フリッチェ製ボールミルＰ−７を使用して混合し、粉末状の負極形成用材料を得た。ボールミルの容器は４５ｍＬの容積を有し、ＺｒＯ２製であった。直径５ｍｍのＺｒＯ２製ボール５０ｇを使用した。混合は、台盤回転数２００ｒｐｍで１時間行った。
【００３９】
電池の作製及び評価：
［実施例１］
マコール（登録商標）製のシリンダ内に上記の粉末状のガラス電解質８０ｍｇを入れ、１ｔｏｎ／ｃｍ２でプレスし、シリンダ内に上記の粉末状の負極形成用材料２ｍｇを入れ、４ｔｏｎ／ｃｍ２でプレスし、次に、シリンダ内に上記正極（ＬｉＩｎ箔）を入れ、１ｔｏｎ／ｃｍ２でプレスし、最後に、６Ｎｃｍでボルト締めし、全固体リチウム二次電池を作製した。作製した全固体リチウム二次電池について、−０．６２〜１Ｖ（０．００〜１．６２Ｖ  ｖｓ．  Ｌｉ／Ｌｉ＋）の範囲で４サイクルの定電流充放電試験を行った。その後、負極層と電解質層と正極層の積層方向に対して平行な方向に電池を４ｔｏｎ／ｃｍ２でプレスし、再度、−０．６２〜１Ｖ（０．００〜１．６２Ｖ  ｖｓ．  Ｌｉ／Ｌｉ＋）の範囲で５サイクルの定電流充放電試験を行った。
【００４０】
［実施例２］
マコール（登録商標）製のシリンダ内に上記の粉末状のガラス電解質８０ｍｇを入れ、１ｔｏｎ／ｃｍ２でプレスし、シリンダ内に上記の粉末状の負極形成用材料２ｍｇを入れ、４ｔｏｎ／ｃｍ２でプレスし、次に、シリンダ内に上記正極（ＬｉＩｎ箔）を入れ、１ｔｏｎ／ｃｍ２でプレスし、最後に、６Ｎｃｍでボルト締めし、全固体リチウム二次電池を作製した。作製した電池について、−０．６２〜１Ｖ（０．００〜１．６２Ｖ  ｖｓ．  Ｌｉ／Ｌｉ＋）の範囲で４サイクルの定電流充放電試験を行った。その後、負極層と電解質層と正極層の積層方向に対して平行な方向に電池を４ｔｏｎ／ｃｍ２でプレスし、再度、−０．６２〜１Ｖ（０．００〜１．６２Ｖ  ｖｓ．  Ｌｉ／Ｌｉ＋）の範囲で５サイクルの定電流充放電試験を行った。さらに、その後、負極層と電解質層と正極層の積層方向に対して平行な方向に電池を４ｔｏｎ／ｃｍ２でプレスし、再度、−０．６２〜１Ｖ（０．００〜１．６２Ｖ  ｖｓ．  Ｌｉ／Ｌｉ＋）の範囲で５サイクルの定電流充放電試験を行った。
【００４１】
［比較例１］
マコール（登録商標）製のシリンダ内に上記の粉末状のガラス電解質８０ｍｇを入れ、１ｔｏｎ／ｃｍ２でプレスし、シリンダ内に上記の粉末状の負極形成用材料２ｍｇを入れ、４ｔｏｎ／ｃｍ２でプレスし、次に、シリンダ内に上記正極（ＬｉＩｎ箔）を入れ、１ｔｏｎ／ｃｍ２でプレスし、最後に、６Ｎｃｍでボルト締めし、全固体リチウム二次電池を作製した。作製した電池について、−０．６２〜１Ｖ（０．００〜１．６２Ｖ  ｖｓ．  Ｌｉ／Ｌｉ＋）の範囲で４サイクルの定電流充放電試験を行った。
［比較例２］
マコール（登録商標）製のシリンダ内に上記の粉末状のガラス電解質８０ｍｇを入れ、１ｔｏｎ／ｃｍ２でプレスし、シリンダ内に、グラファイト（三菱化学（株）から入手した天然黒鉛）と上記の粉末状のガラス電解質とを質量比５０：５０でメノウ乳鉢を使用して混合して得られた混合物１３ｍｇを入れ、４ｔｏｎ／ｃｍ２でプレスし、次に、シリンダ内に上記正極（ＬｉＩｎ箔）を入れ、１ｔｏｎ／ｃｍ２でプレスし、最後に、６Ｎｃｍでボルト締めし、全固体リチウム二次電池を作製した。作製した全固体リチウム二次電池について、−０．６２〜１Ｖ（０．００〜１．６２Ｖ  ｖｓ．  Ｌｉ／Ｌｉ＋）の範囲で４サイクルの定電流充放電を行った。
［比較例３］
マコール（登録商標）製のシリンダ内に上記の粉末状のガラス電解質８０ｍｇを入れ、１ｔｏｎ／ｃｍ２でプレスし、シリンダ内にグラファイト（三菱化学（株）から入手した天然黒鉛）と上記の粉末状のガラス電解質との質量比５０：５０でメノウ乳鉢を使用して混合して得られた混合物１３ｍｇを入れ、４ｔｏｎ／ｃｍ２でプレスし、次に、シリンダ内に上記正極（ＬｉＩｎ箔）を入れ、１ｔｏｎ／ｃｍ２でプレスし、最後に、６Ｎｃｍでボルト締めし、全固体リチウム二次電池を作製した。作製した全固体リチウム二次電池について、−０．６２〜１Ｖ（０．００〜１．６２Ｖ  ｖｓ．  Ｌｉ／Ｌｉ＋）の範囲で４サイクルの定電流充放電を行った。その後、負極層と電解質層と正極層の積層方向に対して平行な方向に電池を４ｔｏｎ／ｃｍ２でプレスした。
【００４２】
充放電試験結果：
図３に、実施例１及び２並びに比較例１のサイクル特性試験の結果を示す。図３から、充放電サイクル数が増加するにつれて、比較例１の容量は大きく減少することが判る。比較例１の初期容量（サイクル数１における容量）は２２３８ｍＡｈ／ｇであった。全固体リチウム二次電池の作製後、充放電（工程（ｂ）に対応）し、プレス（工程（ｃ）に対応）することにより得られた実施例１の全固体リチウム二次電池の容量は２８０１ｍＡｈ／ｇであった。さらに、全固体リチウム二次電池の作製後、充放電（工程（ｂ））し、プレス（工程（ｃ）に対応）し、充放電（工程（ｄ））し、プレス（工程（ｅ）に対応）することにより得られた実施例２の容量は３１３５ｍＡｈ／ｇであった。実施例１及び２の全固体リチウム二次電池は、比較例１と比べて、容量が向上したことが判る。さらに、比較例１の容量は、４サイクルで２２％（すなわち、０．２２×２２３８ｍＡｈ／ｇ＝４９２．４ｍＡｈ／ｇ）まで減少したが、実施例１の容量は、４サイクルで６７％（すなわち、０．６７×２８０１ｍＡｈ／ｇ＝１８７６．７ｍＡｈ／ｇ）維持され、実施例２の容量は、４サイクルで８８％（すなわち、０．８８×３１３５ｍＡｈ／ｇ＝２７５８．８ｍＡｈ／ｇ）維持された。
【００４３】
走査型電子顕微鏡写真による観察：
実施例１と同様に全固体リチウム二次電池を作製し、作製した電池について、−０．６２〜１Ｖ（０．００〜１．６２Ｖ  ｖｓ．  Ｌｉ／Ｌｉ＋）の範囲で４サイクルの定電流充放電を行い、電池を４ｔｏｎ／ｃｍ２でプレスした後、負極層と電解質層と正極層の積層方向に対して平行な方向に切断し、負極層と電解質層の断面を走査型電子顕微鏡により写真撮影した。その電子顕微鏡写真を図４に示す。図４の電子顕微鏡写真から判るように、積層方向に対して平行な方向に延びる割れが負極層に観察されたが、積層方向に対して垂直な方向に延びる割れはほとんど存在しなかった。
比較例１の全固体リチウム二次電池を−０．６２〜１Ｖ（０．００〜１．６２Ｖ  ｖｓ．  Ｌｉ／Ｌｉ＋）の範囲で４サイクルの定電流充放電を行い、電池をプレスせずに、負極層と電解質層と正極層の積層方向に対して平行な方向に切断し、負極層と電解質層の断面を走査型電子顕微鏡により写真撮影した。その電子顕微鏡写真を図５に示す。図５の電子顕微鏡写真から判るように、積層方向に対して平行な方向に延びる割れを積層方向に対して垂直な方向に延びる割れの両方が負極層と負極層と電解質層の界面に観察され、負極層と電解質層の界面の割れが顕著であった。
比較例２の全固体リチウム二次電池について、−０．６２〜１Ｖ（０．００〜１．６２Ｖ  ｖｓ．  Ｌｉ／Ｌｉ＋）の範囲で４サイクルの定電流充放電を行い、電池をプレスせずに、負極層と電解質層と正極層の積層方向に対して平行な方向に切断し、負極層と電解質層の断面を走査型電子顕微鏡により写真撮影した。その電子顕微鏡写真を図６に示す。比較例２の全固体リチウム二次電池の電子顕微鏡写真から、負極層においてグラファイトと電解質との間がランダムに割れている（又は剥離している）ことが確認された。
比較例３の全固体リチウム二次電池について、−０．６２〜１Ｖ（０．００〜１．６２Ｖ  ｖｓ．  Ｌｉ／Ｌｉ＋）の範囲で４サイクルの定電流充放電を行い、電池を４ｔｏｎ／ｃｍ２でプレスした後、負極層と電解質層と正極層の積層方向に対して平行な方向に切断し、負極層と電解質層の断面を走査型電子顕微鏡により写真撮影した。その電子顕微鏡写真を図７に示す。比較例３の全固体リチウム二次電池の電子顕微鏡写真から、負極層においてグラファイトと電解質との間のランダムな割れは若干残っており、負極活物質としてＳｉを使用した場合（実施例１）のように負極層と電解質層と正極層の積層方向に対して平行な方向に延びる割れのみが残ってはいなかった。
【符号の説明】
【００４４】
１    硫化物系固体電解質材料
２    活物質
２１    負極活物質粒子
２２    固体電解質などの他の固体材料
２３    割れ
【図１】
2014107163.tif 000003
【図２】
2014107163.tif 000004
【図３】
2014107163.tif 000005
【図４】
2014107163.tif 000006
【図５】
2014107163.tif 000007
【図６】
2014107163.tif 000008
【図７】
2014107163.tif 000009